Aスチレンとエチレン‐ranブチレンの含有割合が12:88から14:86の、スチレンbエチレン‐ranブチレンbスチレンコポリマー、及びB有機シラン化合物を用いたシリル化反応により表面改質され、かつゼオライトとあわせた前記コポリマー中のゼオライト量が30質量から70質量のゼオライトを含み、前記有機シラン化合物が、次の化学式式中、Rはメトキシ基、エトキシ基又はクロロ基、R1はメチル基、R2は、フェニル基、フェニルエチル基、ビニル基、及びメタクリル酸プロピル基からなる群より選ばれる、ππ相互作用形成能を有する官能基、nは0又は2である。で示される、高エチレン選択透過性を有するプラスチックフィルム製造用マスターバッチ。前記ゼオライトがベータゼオライト、ZSM5ゼオライト、シリカライトゼオライト及びゼオライトCaAからなる群より選ばれる、請求項1記載の高エチレン選択透過性を有するプラスチックフィルム製造用マスターバッチ。前記ゼオライトがゼオライト1グラムあたり60ミリリットルの100エチレン下におけるエチレン吸着能を有する、請求項2記載の高エチレン選択透過性を有するプラスチックフィルム製造用マスターバッチ。前記ゼオライトが0.25から10マイクロメートルの平均粒子サイズD50を有する、請求項2又は3記載の高エチレン選択透過性を有するプラスチックフィルム製造用マスターバッチ。ポリオレフィン及びポリスチレンからなる群より選ばれるポリマー、及び全体量の3.5質量から90質量のマスターバッチを含み、前記マスターバッチがAスチレンとエチレン‐ranブチレンの含有割合が12:88から14:86の、スチレンbエチレン‐ranブチレンbスチレンコポリマー、及びB有機シラン化合物を用いたシリル化反応により表面改質され、かつゼオライトとあわせた前記コポリマー中のゼオライト量が30質量から70質量のゼオライトを含み、前記有機シラン化合物が、次の化学式式中、Rはメトキシ基、エトキシ基又はクロロ基、R1はメチル基、R2は、フェニル基、フェニルエチル基、ビニル基、及びメタクリル酸プロピル基からなる群より選ばれる、ππ相互作用形成能を有する官能基、nは0又は2である。で示される、高エチレン選択透過性を有するプラスチックフィルム。全体量の0.02質量から5質量の添加剤をさらに含む、請求項5記載の高エチレン選択透過性を有するプラスチックフィルム。前記添加剤が、ブロッキング防止剤及び防曇剤の群より選ばれる、請求項6記載の高エチレン選択透過性を有するプラスチックフィルム。前記ポリオレフィンが、ポリエチレン及びポリプロピレンからなる群より選ばれる、請求項5乃至7のいずれかに記載の高エチレン選択透過性を有するプラスチックフィルム。ここに開示した発明の狙いは、特別な官能基を有する化学物質により表面を改質したゼオライトを有するプラスチックフィルムを開発することであり、その改質によって良好な粒子分散性、良好な粒子とポリマーの界面接着、および、それゆえに向上したエチレン選択透過性が提供される。よって、本発明は高エチレン選択透過性を有するプラスチックフィルム製造用のマスターバッチ、及びそのマスターバッチにより製造されたプラスチックフィルムを開示する。本発明は、高エチレン選択透過性を有するプラスチックフィルム製造用であって、シリル化反応により表面を改質したゼオライトを有するマスターバッチの開発に関する。本発明はまた、従来の熱可塑加工により前記マスターバッチ並びにポリオレフィン及びポリスチレンから選択される他のポリマーから製造されるプラスチックフィルムの処方を開示する。本発明より得られるマスターバッチは、Aスチレンとエチレン‐ranブチレンの含有割合が12:88から14:86の、スチレンbエチレン‐ranブチレンbスチレンコポリマー、及びB有機シラン化合物を用いたシリル化反応により表面改質され、かつゼオライトとあわせた前記コポリマー中のゼオライト量が30質量から70質量のゼオライト、を含む。前記有機シラン化合物は、下記化学式で示される。式中、Rはメトキシ基、エトキシ基又はクロロ基であり、R1はメチル基、R2は、フェニル基、フェニルエチル基、ビニル基、及びメタクリル酸プロピル基からなる群より選ばれる、ππ相互作用形成能を有する官能基、nは0又は2である。ゼオライトの表面改質は、有機シランの反応基とゼオライトの表面シラノール基との間のシリル化反応により行われる。このような反応はゼオライト表面上に、π-π相互作用を形成することのできる官能基を付加する。これらの官能基はπ-π相互作用によりエチレン輸送を促進することができ、フィルムのエチレン選択透過性の向上を提供する。加えて、ゼオライトの表面改質は粒子とポリマーとの相互作用をよりよくし、その結果、よりよい粒子分散性が実現する。前記マスターバッチにより製造されたプラスチックフィルムは、それゆえに、顕著に高いエチレン選択透過性を有し、それは、ゼオライト非含有フィルム及び非改質ゼオライト含有フィルムのいずれよりも高いエチレン選択透過性となっている。前記フィルムは、熟成過程を遅らせ、かつ、生鮮食品、特にエチレン感受性商品の保存可能期間を延長するための包装用フィルムとしての使用に適している。本発明は、マスターバッチの形状をとった、高エチレン選択透過性を有するプラスチックフィルムを製造するためのゼオライト/ポリマー混合物の処方を開示する。前記マスターバッチは、次に詳細が述べられている特異的な官能基を持った有機シランにより表面改質されたゼオライトを含む。本発明はまた、前記マスターバッチ並びにポリオレフィン及びポリスチレンより選ばれる他のポリマーから製造されるプラスチック包装用フィルムの処方を開示する。プラスチックフィルム製造用マスターバッチは、Aスチレンとエチレン‐ranブチレンの含有割合が12:88から14:86の、スチレンbエチレン‐ranブチレンbスチレンコポリマー、及びB有機シラン化合物を用いたシリル化反応により表面改質され、かつゼオライトとあわせた前記コポリマー中のゼオライト量が30質量から70質量のゼオライト、を含む。前記有機シラン化合物は、下記化学式で示される。式中、Rはメトキシ基、エトキシ基又はクロロ基であり、R1はメチル基、R2は、フェニル基、フェニルエチル基、ビニル基、及びメタクリル酸プロピル基からなる群より選ばれる、ππ相互作用形成能を有する官能基、nは0又は2である。本発明におけるゼオライトは、BEA骨格を有するゼオライトすなわちベータゼオライト、MFI骨格を有するゼオライト例えばZSM5及びシリカライト、及びLTA骨格を有するゼオライトCaAである。前記ゼオライトはその構造中にある細孔及びチャネルがエチレンの動的分子径約0.39ナノメートルに比べて比較的大きいため、エチレンガスを吸着するのに適している。前記ゼオライトは、エチレン吸着能が60ミリリットル/ゼオライト1グラムよりも高く、かつ平均粒子径D50が025から1マイクロメートルのものより選択しなくてはならない。前記マスターバッチ中の前記有機シランのシリル化反応により表面改質されたゼオライトの量は、全体の固体質量の30から70の範囲である。本発明によれば、シリル化反応による表面改質は、ゼオライトの表面シラノール基と、有機シランの官能基であるアルコキシ基、すなわちメトキシ基、エトキシ基又はクロロ基との反応によって起こる。このような反応は、表面ヒドロキシル基を有する粒子の表面を改質することのできる本技術分野における当業者に周知である。そうは言うものの、前記有機シランは、単官能性又は三官能性の反応基を有するものから選ばれなければならない。ここで、前記有機シランを含む有機シリコーン化合物は通常水との反応性があることに注意すべきだ。それゆえ、本発明で開示されたシリル化反応は、無水条件下、例えば高度に脱水された溶媒を用いて反応を行うと、良い収率が得られる。本発明で用いる溶媒は、トルエン、ヘキサン及びクロロホルムから選択されるが、トルエンが好ましい。本発明のシリル化反応におけるゼオライトの組成は、溶媒の容量あたり5から30質量のゼオライトであり、前記有機シラン濃度は01から10ミリモルゼオライト1グラムで、05から5ミリモルゼオライト1グラムが好ましい。触媒、すなわちトリエチルアミンは反応時に、01から1、好ましくは05から1の有機シランに対するモル比で、添加されなければならない。この反応は、室温から摂氏120度の範囲で、好ましくは摂氏80から120度の恒温下で、6から24時間、好ましくは6から12時間、行わなければならない。前記マスターバッチ中において、ゼオライトのマトリクスとして選ばれるポリマーは、スチレンbエチレン‐ranブチレンbスチレンブロックコポリマーで、スチレンとエチレン‐ranブチレンの含有割合が12:88から14:86である。この選択されたコポリマーは、非常に高いエチレン透過性約150000立方センチメートル平方メートル日を有し、フィルム物品の製造の一般的な手順を用いて混合及び製造することができる。本発明における、マスターバッチの形状をとったゼオライト/ポリマー混合物は、まず初めに乾燥成分の機械混合を行い、次に本技術分野における当業者に周知の方法、例えば密閉式ミキサー及び二軸スクリュー押出機を用いて、溶融状態で混合することで製造できる。その後、この混合物は砕かれ又は切断されて、大きさ25×4ミリメートルの小さなペレットにされる。得られたマスターバッチは、前述のシリル化反応により表面改質されたゼオライトを、全体質量の30から70量含んでいる。前記マスターバッチは、ポリオレフィン及びポリスチレンから選択される第二のポリマーを配合することによってプラスチックフィルムの製造に用いられる。前記ポリオレフィンはポリエチレン及びポリプロピレンの群より選択される。本発明において開示された、前記第二のポリマーに混合される前記マスターバッチの量は、全体質量の35から90の範囲である。任意で、例えばブロッキング防止剤及び防曇剤などの添加剤を、全体質量の002から5量で添加してもよい。プラスチックフィルムは、前記マスターバッチ及び前記第二のポリマーを材料として、まず初めに乾燥成分の機械混合を行い、次に本技術分野における当業者に周知の方法、例えば、圧縮成型、キャストフィルム押出及びブローンフィルム押出などの方法を用いて、溶融状態で混合及び製造することにより得ることができる。得られたプラスチックフィルムの厚さは30から50マイクロメートルである。本発明において開示されたプラスチックフィルムは、前記シリル化反応により表面改質されたゼオライトを均一に分散した状態で含有している。また、非常に高いエチレン選択性酸素に対するエチレンの透過性は、使用ポリマーに応じて65から83である。を有し、それはまたさらに、ゼオライト非含有フィルム及び非改質ゼオライト含有フィルムのいずれよりも約20から70高いエチレン選択性を有する。その上、開示発明のエチレン透過率は、それらのフィルムよりも8から60高い。一方、前記フィルムの酸素透過率及び二酸化炭素透過率はそれぞれ、6000から20000立方センチメートル平方メートル日の範囲、及び18000から90000立方センチメートル平方メートル日の範囲であり、生鮮食品包装の用途に適している。さらに、本発明で開示されたフィルムは、その良好な機械的性質及び熱シール性のために、任意の産業用用途に使用することが可能である。また、前記フィルムは、例えば紙及び板、不織シート及び微細孔シートなどの、他のフィルム又は多孔質シート上の層として用いることができる。マスターバッチ及びプラスチックフィルムの調製手順を以下の実施例において説明する。実施例1スチレン含量13のスチレンbエチレンranブチレンbスチレンコポリマー中にフェニル改質ゼオライトを含むマスターバッチは、以下のステップで調製することができる。ゼオライトの改質は以下の通りに実施した。ゼオライトを摂氏100度にて真空下で8時間乾燥し、その次に真空下で常温まで冷却した。その後、溶媒であるトルエンを、窒素雰囲気下で、最終ゼオライト組成が20質量体積になるように加えた。トルエン中のゼオライト懸濁液を、均質な懸濁液が得られるまで絶えず撹拌した。その次に、1gゼオライトあたり1ミリモルのフェニルトリエトキシシラン、及びトリエチルアミン:フェニルトリエトキシシランの比が、モル比で1:1になる比率のトリエチルアミンを、窒素雰囲気下で添加した。混合物を摂氏120度で加熱し、その温度で8時間ホールドした。得られた懸濁粒子をろ過し溶媒でリンスした後に、摂氏100度にて真空下で24時間乾燥した。マスターバッチは、フェニル改質ゼオライトとコポリマーを、密閉式ミキサーを用い摂氏200度で10分間混合することによって調製した。改質ゼオライトの最終組成は、全体質量の30であった。この混合物を微小なペレットになるよう粉砕した。2×2ミリメートルのふるいを通過できなかったペレットのみを、さらなるステップで使用した。実施例2フェニル改質ベータゼオライト062マイクロメートル及びスチレン含量13のスチレンbエチレンranブチレンbスチレンコポリマーを含む、実施例1で得られたマスターバッチからプラスチックフィルムを調製する方法は以下のとおりである。マスターバッチを、固体密度が092グラム立方センチメートル、メルトフローインデックスが55グラム10分の低密度ポリエチレンLDPEのプラスチック樹脂及び、添加剤すなわちブロッキング防止剤を全体質量の02量と、機械混合により混合する。マスターバッチ:プラスチック樹脂の比率は33:67であり、それゆえ、フェニル改質ベータゼオライトの組成は、全体質量の10である。乾燥状態で混合されたコンパウンドを次に、ブローンフィルム押出法にて、設定温度が摂氏160から190度、設定速度が50rpmの設定で単軸スクリュー押出機を用い加工した。得られたフィルムは30±5マイクロメートル厚であった。さらに、このフィルムは、極めて透明で開封が容易という、許容可能な機械的性質を示した。フィルムのエチレン、酸素及び二酸化炭素透過率を表1に示した。非改質ベータゼオライト及びアルキル改質ベータゼオライトを含むフィルムの結果もまた、比較として同表に示した。注釈:BetaはベータゼオライトBetaSiRはシリル化反応により改質したベータゼオライトRはPhフェニル基及びC8H17オクチル基SEBSはスチレン含量13のスチレンbエチレンranブチレンbスチレンコポリマーLDPEは低密度ポリエチレンガス透過率は、100ガスから、フィルムの逆側にある100窒素へのガス移動が起こる連続流れ測定により得られたエチレン選択性は、酸素透過性に対するエチレン透過性アルミノケイ酸塩を改質するのに通常使われるアルキル鎖を含む有機シランを比較のために選択した本発明によると、フェニル改質ベータゼオライト含有プラスチックフィルムは、非改質ゼオライトを含むフィルム及びオクチル改質ゼオライトを含むフィルムよりもエチレン透過率及びエチレン選択性の両方が高い。